СПОСОБ ПОЛИМЕРИЗАЦИИ ВЫСОКОГО ДАВЛЕНИЯ ДЛЯ ЖИДКИХ СОПОЛИМЕРОВ ЭТИЛЕНА

1. Непрерывный способ полимеризации высокого давления для получения жидкого сополимера этилена, который содержит в полимеризованной форме
от 20 до 60 мас.% этилена; и
по меньшей мере 20 мас.% акрилата, который выбран из C1-C22алкил(мет)акрилата,
где мономерный поступающий материал, содержащий этилен и акрилат, полимеризуют в присутствии по меньшей мере 2 мас.% агента переноса цепи.
2. Способ полимеризации по п.1, где агенты переноса цепи представляют собой насыщенные или ненасыщенные углеводороды, алифатические кетоны, алифатические альдегиды, или водород, или их смеси.
3. Способ полимеризации по п. 1 или 2, где агенты переноса цепи представляют собой пропион альдегид, метилэтилкетон, или водород, или их смеси.
4. Способ полимеризации по любому из пп. 1-3, где мономерный поступающий материал полимеризуют в присутствии от 4 до 18 мас.%, предпочтительно от 6 до 15 мас.%, и в частности от 9 до 13 мас.% агента переноса цепи.
5. Способ полимеризации по любому из пп. 1-4, где полимеризацию проводят в автоклаве высокого давления с перемешиванием.
6. Способ полимеризации по любому из пп. 1-5, где температура реакции находится в интервале от 150 до 300°C, предпочтительно от 170 до 250°C и в частности от 190 до 230°C.
7. Способ полимеризации по любому из пунктов 1 , где способ полимеризации проводят при давлении в интервале от 1000 до 4000 бар, предпочтительно от 1200 до 2500 бар и в частности от 1600 до 2000 бар.
8. Способ полимеризации по любому из пп. 1-7, где сополимер этилена имеет температуру застывания ниже 25°C, предпочтительно ниже 20°C, и в частности ниже 15°C.
9. Способ полимеризации по любому из пп. 1-8, где сополимер этилена содержит в полимеризованной форме от 25 до 55 мас.% этилена.
10. Способ полимеризации по любому из пп. 1-9, где сополимер этилена содержит в полимеризованной форме по меньшей мере 30 мас.%, предпочтительно по меньшей мере 40 мас.%, и в частности по меньшей мере 50 мас.% акрилата.
11. Способ полимеризации по любому из пп. 1-10, где сополимер этилена свободен от дополнительных мономеров помимо этилена и акрилата.
12. Способ полимеризации по любому из пп. 1-11, где акрилат включает
полярный акрилат, выбранный из C1-C5алкил(мет)акрилата, и
неполярный акрилат, выбранный из C6-C22алкил(мет)акрилата.
13. Способ полимеризации по п. 12, где сополимер этилена содержит в полимеризованной форме
от 25 до 55 мас.% этилена,
по меньшей мере 20 мас.% полярного акрилата, и
по меньшей мере 15 мас.% неполярного акрилата.
14. Способ полимеризации по любому из пп. 1-13, где сополимер этилена содержит менее 2 мол.%, предпочтительно менее 1 мол.% винилового сложного эфира формулы (I) в полимеризованной форме
,
где Rc, Rd, и Re каждый независимо представляет собой H или C1-C4-алкил, и Rf представляет собой C1-C20алкил.
15. Жидкий сополимер этилена, получаемый способом полимеризации по любому из предшествующих пунктов.
16. Смазывающее средство, содержащее жидкий сополимер этилена, получаемый способом полимеризации по любому из предшествующих пунктов.
17. Способ уменьшения трения между движущимися поверхностями, включающий стадию контактирования поверхностей со смазывающим средством по п. 16 или с сополимером этилена по п. 15.